(57)【要約】【課題】水消費機能および蓄電機能を有する、防水性に優れたラミネートフィルムを提供する。【解決手段】弁金属を含む陽極層、前記陽極層上に形成された酸化皮膜層、前記酸化皮膜層上に形成された固体電解質層、および前記固体電解質層上に形成された陰極層を含む積層体と、前記積層体を挟持する、第１の樹脂層および第２の樹脂層と、前記陽極層と電気的に接続された第１の電圧印加端子と、前記陰極層と電気的に接続された第２の電圧印加端子と、でラミネートフィルムを構成する。【選択図】図１
2007116001.tif 000002
【特許請求の範囲】
【請求項１】
弁金属を含む陽極層、前記陽極層上に形成された酸化皮膜層、前記酸化皮膜層上に形成された固体電解質層、および前記固体電解質層上に形成された陰極層を含む積層体と、
前記積層体を挟持する、第１の樹脂層および第２の樹脂層と、
前記陽極層と電気的に接続された第１の電圧印加端子と、
前記陰極層と電気的に接続された第２の電圧印加端子と、
を具備することを特徴とするラミネートフィルム。
【請求項２】
前記陽極層の厚さは８〜４０μｍである請求項１記載のラミネートフィルム。
【請求項３】
厚さが５０〜１５０μｍである請求項１記載のラミネートフィルム。
【請求項４】
前記弁金属が、アルミニウム、ニオブおよびタンタルからなる群より選択された少なくとも１種の金属である請求項１記載のラミネートフィルム。
【請求項５】
陽極リードおよび陰極リードを備えた電気化学素体と、
前記電気化学素体を収納する請求項１記載のラミネートフィルムと、
を具備することを特徴とする電気化学素子。
【請求項６】
前記陽極リードと前記第１の電圧印加端子とが電気的に接続されており、前記陰極リードと前記第２の電圧印加端子とが電気的に接続されている請求項５記載の電気化学素子。
【請求項７】
前記電気化学素体が、電池、電気二重層コンデンサ、または電解コンデンサである請求項５または６記載の電気化学素子。
【発明の詳細な説明】
【技術分野】
【０００１】
本発明は、電池やコンデンサ等の電気化学素体の外装体に用いられるラミネートフィルムの構造に関する。
【背景技術】
【０００２】
近年、携帯機器等の電子機器の発達に伴い、電子機器に対する高機能化および小型化のニーズが高まっており、その電源に用いられる薄型電池（シート状電池）に対しても更なる高容量化、薄型化、および信頼性の向上が求められている。これらの要求に対しては、例えば、リチウム二次電池や電気二重層コンデンサなどの電気化学素体において、外装体（容器）にアルミラミネートフィルムを用いる方法がある。
【０００３】
ここで、従来のアルミラミネートフィルムの基本構成を図５に示す。図５は、従来のアルミラミネートフィルムの一部を示す縦断面図である。図５において、アルミラミネートフィルム１７は、アルミニウム箔２２（バリア層）、ならびにアルミニウム箔２２を挟持して封入する第１の樹脂層１（ヒートシール層）および第２の樹脂層６（基材層）からなる。
第１の樹脂層１には、熱溶着性の材料が用いられ、例えば、高密度ポリエチレン、低密度ポリエチレン、直鎖状の低密度ポリエチレン、ポリエチレン系のアイオノマー、ポリプロピレンのようなポリオレフィン樹脂が用いられる。また、第２の樹脂層６には、例えば、ＰＥＴ（ポリエチレンテレフタレート）が用いられる。
【０００４】
アルミニウム箔２２は、外部環境からの水分の侵入あるいは電池内部からの電解液の蒸発を防止する役割を有する。第２の樹脂層６は、アルミニウム箔２２を突き刺し等の外力から保護する役割を有する。
第１の樹脂層１は、電気化学素体をアルミラミネートフィルムに封入する際に、電気化学素体をラミネートフィルムに接着して固定し、かつアルミニウム箔２２と電気化学素体との電気的絶縁を確保する役割を有する。このような層構造のアルミラミネートフィルムを使用することにより、従来の金属ケースよりも軽薄化することができ、さらに電気化学素体自体も薄くすることにより、薄型の電気化学素子を提供することが可能となった。
【０００５】
さらに、リチウム二次電池の高性能化に伴い、アルミラミネートフィルムについては、信頼性の向上を目的として、種々の検討が行われている。
例えば、アルミニウム箔２２と第１の樹脂層１との接着強度が不十分であると、外部からの水分の浸入により、リチウムイオン電池等に使用される電解質と水分との反応を生じる。この反応により生成するフッ化水素酸によりアルミニウム箔２２が腐食して、アルミニウム箔２２と第１の樹脂層１との間にデラミネーションが発生する。そのため、防湿性の向上を目的として、樹脂材料の最適化、樹脂層の多層化、水捕捉剤の添加など、様々な提案がなされている（例えば、特許文献１〜３参照）。
【特許文献１】特開２００２−３５２７７８号公報
【特許文献２】特開２００２−２１６７１４号公報
【特許文献３】特開２００２−１３４０７４号公報
【発明の開示】
【発明が解決しようとする課題】
【０００６】
しかしながら、上記従来のラミネートフィルムの層間に水が取り込まれた場合、その水を取り除くことが困難であった。また、一方で、電気化学素体、特に電池、コンデンサ等の高容量化を目的とした検討が不十分であった。
そこで、本発明は、上記従来の問題を解決することを目的とし、層間に取り込まれた水を消費する機能および蓄電機能を有する、防水性に優れた新規なラミネートフィルムを提供することを目的とする。
また、本発明は、上記のラミネートフィルムを用いることにより、高容量かつ高信頼性の電気化学素子を提供することを目的とする。
【課題を解決するための手段】
【０００７】
本発明のラミネートフィルムは、
弁金属を含む陽極層、陽極層上に形成された酸化皮膜層、酸化皮膜層上に形成された固体電解質層、および固体電解質層上に形成された陰極層を含む積層体と、
積層体を挟持する、第１の樹脂層および第２の樹脂層と、
陽極層と電気的に接続された第１の電圧印加端子と、
陰極層と電気的に接続された第２の電圧印加端子と、を具備することを特徴とする。
本発明のラミネートフィルムは、このような構成により、ラミネートフィルム内（層間）に水分が浸入しても、第１の電圧印加端子と第２の電圧印加端子とに適正な電圧を印加することで、水を消費することができるため、優れた防水性を有する。また、蓄電機能も有する。
【０００８】
また、本発明は、陽極リードおよび陰極リードを備えた電気化学素体と、電気化学素体を収納する上記のラミネートフィルムと、を具備することを特徴とする電気化学素子に関する。
本発明の電気化学素子は、先に述べたラミネートフィルムを用いているため、防水性によって信頼性に優れるとともに、蓄電機能によって高容量を実現することができる。
【発明の効果】
【０００９】
本発明のラミネートフィルムによれば、第１の電圧印加端子と第２の電圧印加端子とに適正な電圧を印加する、すなわち陽極層と陰極層とに適正な電圧を印加することにより、ラミネートフィルム内に浸入した水は、陽極層中に含まれる弁金属が酸化皮膜を生成する際に消費される。これにより、ラミネートフィルム内の水を取り除くことができ、ラミネートフィルムの防湿性が向上する。また、弁金属の酸化皮膜に蓄積された電荷を電気エネルギーに用いることができる。
また、上記のラミネートフィルムを用いることにより、高信頼性かつ高容量の電気化学素子が得られる。
【発明を実施するための最良の形態】
【００１０】
以下、本発明の実施の形態を、図面を参照しながら説明する。なお、本発明は、以下の内容に限定されない。
【００１１】
ここで、図１は、実施の形態のラミネートフィルムの一部を示す概略縦断面図である。
図１において、ラミネートフィルム７は、陽極層２、酸化皮膜層３、固体電解質層４、および陰極層５が一体化されて構成されたシート状の積層体１５と、積層体１５を挟み込んで封入する第１の樹脂層１（ヒートシール層）および第２の樹脂層６（基材層）とを含む。
【００１２】
ラミネートフィルム７は、外部からの水分の侵入や電池内部からの電解液の蒸発を防止する役割を有し、たとえ外部から水分が侵入したとしても水を消費する機能を有する積層体１５を備えるため、優れた防水性を発揮する。
また、第１の樹脂層１は、電気化学素体をラミネートフィルムで封入する際に、電気化学素体をラミネートフィルム内に接着して固定し、かつ積層体１５と電気化学素体との電気的絶縁を確保する役割を有する。第２の樹脂層６は、積層体１５を突き刺し等の外力から保護する役割を有する。
【００１３】
積層体１５は、第１の樹脂層１側から、陽極層２、酸化皮膜層３、固体電解質層４、および陰極層５の順に積層されている。酸化皮膜層３は陽極層２の表面を酸化することにより形成される。例えば、陽極層２がアルミニウム箔である場合、電解液中において、アルミニウム箔に所定の電圧を印加して電解酸化する（化成する）ことにより、酸化アルミニウムからなる酸化皮膜層３がアルミニウム箔上に形成される。
【００１４】
酸化皮膜層３上には、固体電解質層４が形成されている。固体電解質層４は、例えば、化学酸化重合法、電解酸加重合法などによって形成される。
固体電解質層４上には、陰極層５が形成されている。陰極層５上には第２の樹脂層６が形成されている。
【００１５】
ここで、図２は、上記のラミネートフィルムを用いた本発明の電気化学素子１６の概略縦断面図であり、図３は、電気化学素子を図２におけるＡ−Ａ’方向からみた正面図である。
図２および図３において、電気化学素子１６は、陽極リード９および陰極リード１０を備え、電気エネルギーを蓄積可能な電気化学素体８と、電気化学素体８を収納する外装体である上記ラミネートフィルム７と同じ構成の一対のラミネートフィルム７ａ、７ｂとを具備する。図２では、一対のラミネートフィルム７ａ、７ｂで電気化学素体８が挟み込まれており、一対のラミネートフィルム７ａ、７ｂと電気化学素体８との間には空間部１４が形成されている。
【００１６】
陽極層２には陽極端子（第１の電圧印加端子）１１が電気的に接続され、陰極層５には陰極端子（第２の電圧印加端子）１２が電気的に接続されている。
また、陽極端子１１は陽極リード９に接続され、陰極端子１２は陰極リード１０に接続されている。例えば、電気化学素子１６が、正極および負極を備えた電池である場合、正極に陽極リード９が接続され、負極に陰極リード１０が接続される。なお、陽極端子１１および陰極端子１２は、それぞれ複数個設けられていてもよい。
【００１７】
陽極端子１１および陰極端子１２は、陽極層２と陰極層５とが重なり合わない部分を設けることにより、それぞれ陽極層２および陰極層５に接続される。例えば、図４に示すように、陽極層２に、陰極リード１０に接続された陰極端子１２を陰極層５に通すための切り欠き部２ａを設ける方法や、陽極層２と陰極層５とをずらして形成する方法（図示せず）などが挙げられる。なお、図４は、本発明の一実施形態の電気化学素子の一部を示す分解斜視図である。
【００１８】
電気化学素子１６は、例えば、以下のようにして得られる。一対のラミネートフィルム７に電気化学素体８を挟み込んだ後、電気化学素体８の外周において、一対のラミネートフィルム７が重なり合う接着部１３を熱溶着することにより、電気化学素体８をラミネートフィルム７内に封入する。そして、陽極端子１１および陰極端子１２を、陽極リード９、陰極リード１０、および一対のラミネートフィルム７に設けた穴部に通した後、穴部に導電性樹脂を充填し、固定・封止させて電気的に接続させる。
【００１９】
以下に、本発明のラミネートフィルムおよび電気化学素子の各構成要素を説明する。
陽極層２は弁作用を有する金属（弁金属）を含む。弁金属には、アルミニウム、ニオブ、タンタル、ジルコニウムなどが用いられる。陽極層２は、上記の弁金属箔からなるのが好ましい。陽極層２においては、上記弁金属を単体で用いてもよく、複数の弁金属を組み合わせて用いてもよい。また、複数の弁金属からなる合金を用いてもよい。また、陽極層２を、弁金属を含む複数の層で構成してもよい。
【００２０】
水消費機能および蓄電機能が十分に発揮されるという観点から、陽極層２の厚さは、８〜４０μｍであるのが好ましい。また、少なくとも水消費機能が発揮されるという観点からは、陽極層２の厚さは、２．０〜８．０μｍであればよい。
薄い陽極層２は、例えば、未延伸ポリプロピレンからなる第１の樹脂層１の表面に真空プロセス（蒸着やスパッタなど）を施すことにより得られる。直径０．５μｍ程度の不純物（塵、埃など）により生じるピンホールを塞ぐため、ラミネートフィルムの伸びや曲げにより寸断されない程度の強度を得るためには、陽極層２の厚さは少なくとも２μｍ程度必要である。また、ピンホールを少なく、小さくするには、陽極層２を構成する元素が第１の樹脂層１に入射する角度を変化させる方法（例えば、多元蒸着法）が有効である。
【００２１】
また、酸化皮膜層３の厚さは、必要とされる容量と耐電圧に応じて適宜決定することができる。弁金属がアルミニウムの場合は、電解液を用いたときの耐電圧１Ｖあたりに必要な酸化皮膜層３の厚さは約１４Åであり、固体電解質を用いた場合は電解液を用いた場合の１．５倍以上の厚さであればよい。これは、固体電解質に含まれる水が電解液に比べ少ないこと、および電気抵抗が低いことに起因する。
酸化皮膜層３の厚さの上限は特にないが、酸化皮膜層３を厚くすると酸化皮膜の絶縁抵抗が増大し水の消費が減少するため、固体電解質を用いた場合の酸化皮膜層３の厚さは電解液を用いた場合の１０倍以下であるのが好ましい。
【００２２】
例えば、電気化学素体８が充電電圧４．２Ｖのリチウム二次電池である場合、酸化皮膜層３の厚さは８９〜５８８Åが好適である。また、電解液を用いたときの耐電圧１Ｖあたりの酸化皮膜層３の必要な厚さは、タンタルの場合で２３Å程度、ニオブの場合で２５Å程度である。
【００２３】
酸化皮膜層３に蓄電される電荷、すなわち静電容量を大きくするためには、例えば、陽極層２にエッチングなどにより拡面処理を施した金属箔を用いるのが好ましい。この場合、拡面化による金属箔の見掛け表面積は拡面処理しない場合の５倍以上であるのが効果的である。また、容量（蓄電機能）を十分に発揮することができる点で、拡面処理の深さは５μｍ以上であるのが好ましい。
また、本実施の形態では、酸化皮膜層３は陽極層（例えばアルミニウム箔）２の片面に形成されているが、陽極層２の両面に形成されていてもよい。両面に形成した場合には、電解液による陽極層２の腐食を抑制することができる。
【００２４】
固体電解質層４には、例えば、二酸化マンガンなどの酸化物導電体、ＴＣＮＱ（テトラシアノキノジメタン）錯体などの有機半導体、またはポリピロール、ポリチオフェン、ポリアニリン、ポリ―３、４―エチレンジオキシチオフェンなどの導電性高分子が用いられる。フィルム状に形成しやすく、熱、応力などで剥離しにくいものがよい。固体電解質層４は２層以上の複数の層で構成されていてもよい。
【００２５】
固体電解質層４を形成する方法としては、可溶性高分子の塗工・乾燥、化学酸化重合、電解酸化重合などが用いられる。
例えば、硝酸マンガン水溶液中に、酸化皮膜層３を形成した陽極層２を浸漬し、硝酸マンガン水溶液の熱分解により酸化皮膜層３上に二酸化マンガンの層を形成した後、ピロール、アルキルナフタレンスルホン酸、および可塑剤を含む重合液を用いて電解酸化重合法により、ポリピロール層を形成することができる。
【００２６】
電解酸化重合を過度に行い、固体電解質層４が厚くなり過ぎると、固体電解質層４が剥離することがある。固体電解質層４の密着性の観点から、固体電解質層４の厚さは１５μｍ以下が好ましく、特に１０μｍ以下がより好ましい。また、固体電解質層４の厚さは、特に制限されないが、２μｍ以上が好適である。
【００２７】
陰極層５には、例えば、グラファイト層と、ニッケルや銅などの金属箔からなる２層構造のものが用いられる。上記の陰極層５は、例えば、銀を含む導電性樹脂を金属箔の片面に塗布し、その塗布面を固体電解質層４上に形成されたグラファイト層に密着させることにより得られる。また、ニッケルや銅などの金属箔からなる陰極層５上に導電性高分子層を形成し、陽極層２上に導電性高分子層を形成し、陽極層２と陰極層５の高分子層同士を密着・接着させて、陽極層２と陰極層５との間に導電性高分子層からなる固体電解質層４を形成してもよい。
【００２８】
第１の樹脂層１としては、例えば、未延伸ポリプロピレンの単層を用いることができる。ラミネートフィルムに封入される電気化学素体がリチウム二次電池の場合には、例えば、第１の樹脂層１の少なくとも一方の面にフッ化水素保護層を設けるのが好ましい。このフッ化水素保護層の存在により、電解質のホウフッ化リチウムやリンフッ化リチウムが水と反応して生じる弗酸による陽極層２の腐食を防ぐことができる。第１の樹脂層１の厚さは、例えば、２０〜５０μｍであればよい。
第２の樹脂層６としては、例えば、延伸ナイロンの単層を用いることができる。第１の樹脂層１と同様に、必要に応じて多層構造のものを用いてもよい。第２の樹脂層６の厚さは、例えば、２０〜５０μｍであればよい。
【００２９】
例えば、陽極層２がアルミニウム箔である場合、ラミネートフィルム７ａ、７ｂ内に水分が存在する状態で、陽極リード９および陰極リード１０を、陽極端子１１および陰極端子１２とそれぞれ接続して、陽極層２と陰極層５との間に電圧が印加されると、以下の（ａ）〜（ｅ）に示す反応が生じる。
（ａ）２Ａｌ → ２Ａｌ3+ ＋ ６ｅ-
（ｂ）２Ａｌ3+ ＋ ６ＯＨ- → Ａｌ2Ｏ3 ＋ ３Ｈ2Ｏ
（ｃ）２Ａｌ ＋ ６ＯＨ- → Ａｌ2Ｏ3 ＋ ３Ｈ2Ｏ ＋ ６ｅ-
（ｄ）６Ｈ2Ｏ ＋ ６ｅ- → ６ＯＨ- ＋ ３Ｈ2↑
（ｅ）２Ａｌ＋ ３Ｈ2Ｏ →  Ａｌ2Ｏ3 ＋ ３Ｈ2↑
【００３０】
まず、アルミニウム箔からなる陽極層２と酸化皮膜層３との界面では、式（ａ）に示すアルミニウムの溶解反応が起こり、式（ｂ）に示す酸化皮膜の欠陥部での酸化アルミニウムの生成が生じる。式（ａ）と式（ｂ）を合わせた陽極反応は式（ｃ）で表される。
それに対し、真の陰極である固体電解質層４の表面では、式（ｄ）に示す陰極反応が生じる。全体の反応は式（ｅ）で表される。
【００３１】
すなわち、陽極端子１１（陽極層２）および陰極端子１２（陰極層５）に電圧が印加されている状態で水が存在していると、これらの反応が進行してアルミニウムおよび水を消費し、酸化アルミニウムの生成および水素ガスが発生する。
水素ガス分子は、樹脂を透過し易いため、第１の樹脂層１と第２の樹脂層６の少なくともいずれかを透過して電気化学素子１６外に放出される。
【００３２】
陽極リード９および陰極リード１０を陽極端子１１および陰極端子１２とそれぞれ接続することにより、陽極層２と陰極層５との間に電圧を印加すると、電気化学素体８の充電時には、ラミネートフィルム７の積層体１５において水消費と蓄電とを行うことが可能となる。さらに、電気化学素体８の放電時には、ラミネートフィルム７の積層体１５に蓄電された電荷を、電気化学素子１６の電気エネルギーとして使用することも可能となる。
【００３３】
電気化学素体８としては、リチウム二次電池等の電池、電気二重層コンデンサ、電解コンデンサなどが挙げられる。リチウム二次電池や電気二重層コンデンサは、ラミネートフィルム７ａ、７ｂを外装体として用いた場合に特に防水性が要求される。
ラミネートフィルム７ａ、７ｂの厚さは、十分に強度を有し、形状が維持されることにより、液漏れや端子との短絡を確実に防止することができ、外装体としての機能が確保される点で、５０〜１５０μｍであるのが好ましい。
【００３４】
以上、本発明の一実施の形態について説明したが、本発明のラミネートフィルムは上記実施の形態に限定されるものではなく、弁金属を含む陽極層、前記陽極層上に形成された酸化皮膜層、前記酸化皮膜層上に形成された固体電解質層、および前記固体電解質層上に形成された陰極層を含む積層体と、前記積層体を挟持する第１の樹脂層および第２の樹脂層と、前記陽極層と電気的に接続された第１の電圧印加端子と、前記陰極層と電気的に接続された第２の電圧印加端子と、を具備していればよい。したがって、本発明のラミネートフィルムは、先に述べたような本発明の効果を損なわない範囲で、その他の層や構成要素を具備していても構わない。
【実施例】
【００３５】
以下、本発明の実施例を詳細に説明するが、本発明はこれらの実施例に限定されるものではない。
《実施例１〜４および比較例１》
（１）ラミネートフィルムの作製
（ラミネートフィルムａ）
図１に示すラミネートフィルム７を以下のように作製した。
厚さ２５μｍのアルミニウム箔からなる陽極層２を、１５ｗｔ％のアジピン酸アンモニウムを含む水溶液（温度：８５℃）中で、定電圧化成（化成電圧：６．３Ｖ）を２０分間行った後、５００℃で２分間熱処理して、アルミニウム箔表面に酸化皮膜層３を形成した。酸化皮膜層３に１．６ｍｏｌ／Ｌの硝酸マンガン水溶液を吹きつけ、温度３００℃および水蒸気濃度８０体積％の雰囲気中で熱分解させて、導電性を有する二酸化マンガン層を形成した。
【００３６】
次に、０．５ｍｏｌ／Ｌのピロールモノマーと、０．１ｍｏｌ／Ｌのブチルナフタレンスルホン酸ナトリウムとを混合した後、この混合物に溶媒として水を加えて溶液とし、さらに溶液１ｋｇあたりグリセリンを５ｇ添加して重合液を得た。温度３０℃の重合液に、表面に酸化アルミニウム層および二酸化マンガン層が形成された上記アルミニウム箔を浸漬した。この重合液中において、アルミニウム箔上の二酸化マンガン層の表面に重合開始用電極を近接させ、また、上記アルミニウム箔と距離をおいて陰極を対向させた後、上記重合開始用電極の電圧が２．５Ｖになるように、重合開始用電極と陰極とに電圧を印加して電解重合を行い、上記アルミニウム箔の表面に、厚さ５μｍのポリピロールからなる固体電解質層４を得た。
【００３７】
その後、固体電解質層４上に、コロイダルカーボン懸濁液を塗布した後、乾燥させてカーボン層を形成した。さらに、厚さ１０μｍの銅箔上に銀ペーストを塗布し、銅箔の銀ペースト塗布面に固体電解質上のカーボン層を貼り付けた後、乾燥させて、固体電解質層４上に厚さ１５μｍのカーボン層および銅箔からなる陰極層５を形成した。
第１の樹脂層１として、厚さ４０μｍの未延伸ポリプロピレンをドライラミネート法により陽極層２上に接着し、第２の樹脂層６として、厚さ２５μｍの延伸ナイロンをドライラミネート法により陰極層５の銅箔上に接着し、厚さ１１０μｍおよび容量８．８μＦのラミネートフィルムａを作製した。
【００３８】
（ラミネートフィルムｂ）
厚さ３０μｍのアルミニウム箔を温度７５℃の酸性水溶液（塩酸濃度１０％、硫酸濃度１０％）中に浸漬し、電流密度２０Ａ／ｄｍ2の直流電流を２０秒間印加して片面エッチングした。このとき、得られたアルミニウム箔の見掛け表面積はエッチング処理しない場合の約５倍であり、エッチング深さは５μｍであり、エッチング倍率は約９倍であった。
【００３９】
上記でエッチング処理したアルミニウム箔を陽極層２に用いた以外は、ラミネートフィルムａの場合と同様の方法でラミネートフィルムｂを作製した。このとき、ラミネートフィルムｂの厚さは１１５μｍであり、容量は８０μＦであった。
【００４０】
（ラミネートフィルムｃ）
厚さ１５μｍのタンタル箔を、１０ｗｔ％リン酸水溶液中（温度：８５℃）において、１０Ｖに上昇するまで定電流で１時間化成し、その後、定電圧化成（化成電圧：１０Ｖ）を１時間行った。その後、水洗し、１２０℃で５分間乾燥させて、酸化皮膜層３を形成した。
【００４１】
上記で得られた酸化皮膜層３を表面に有するタンタル箔からなる陽極層２を用いた以外は、ラミネートフィルムａと同様の方法によりラミネートフィルムｃを作製した。このとき、ラミネートフィルムｃの厚さは１００μｍであり、容量は２２μＦであった。
【００４２】
（ラミネートフィルムｄ）
陽極層２として、厚さ１５μｍのタンタル箔の代わりに、厚さ２５μｍのニオブ箔を用いた以外は、ラミネートフィルムｃと同様の方法により、ラミネートフィルムｄを作製した。このとき、ラミネートフィルムｄの厚さは１１０μｍであり、容量は２８μＦであった。
【００４３】
（ラミネートフィルムｅ）
図５に示すラミネートフィルム１７を以下のように作製した。
厚さ４５μｍのアルミニウム箔２２における一方の面に、第１の樹脂層１として厚さ４０μｍの未延伸ポリプロピレンシートをドライラミネート法により接着し、他方の面に、第２の樹脂層６として厚さ２５μｍの延伸ナイロンシートをドライラミネート法により接着し、厚さ１１０μｍのラミネートフィルムｅ（比較例１）を作製した。
【００４４】
（２）リチウム二次電池（電気化学素体）の作製
電気化学素体としてリチウム二次電池を以下のように作製した。
正極活物質であるリチウム含有コバルト酸１００重量部（一次粒子平均径：１０μｍ）と、導電剤であるアセチレンブラック（一次粒子径：０．０５μｍ）（以下、ＡＢと表す）２．５重量部と、結着剤であるポリビニリデンジフロライド（以下、ＰＶｄＦと表す ）２．５重量部と、溶剤であるＮ−メチル−２−ピロリドン（以下、ＮＭＰと表す）１０重量部とを混合して正極スラリーを得た。ドクターブレード法によって、厚さ１５μｍのアルミニウム箔の両面に、この正極スラリーを塗布した後、乾燥させて、厚さ１５０μｍの正極シートを得た。この正極シートを線圧４９００Ｎ／ｃｍ（５００ｋｇｆ／ｃｍ）で所定の回数だけ圧延した後、所定の形状に切断して、正極板を得た。
【００４５】
負極活物質であるグラファイトカーボン（一次粒子径：２０μｍ）１００重量部と、導電剤であるＡＢ１重量部と、結着剤であるＰＶｄＦ１０重量部と、溶剤であるＮＭＰ１００重量部とを混合して、負極スラリーを得た。ドクターブレード法によって厚さ１０μｍの銅箔の片面に、この負極スラリーを塗布した後、乾燥させて、厚さ９０μｍの負極シートを得た。この負極シートを線圧４９００Ｎ／ｃｍ（５００ｋｇｆ／ｃｍ）で所定の回数だけ圧延した後、所定の形状に切断して、負極板を得た。
【００４６】
上記の正極板および負極板を用いて、以下の手順で図２の電気化学素体８としてリチウム二次電池を組み立てた。
上記で得られた正極板の両面に、ポリエチレン製の多孔質セパレータ（厚さ：２０μｍ）を配置した。さらに、セパレータを介して正極板を挟むように、一対の負極板をセパレータ上に配置して得られた積層体をポリイミドテープで固定して、リチウム二次電池（縦：３０ｍｍ、横：３０ｍｍ、厚さ：０．４５ｍｍ）を得た。正極板、負極板にはあらかじめアルミニウム箔、銅箔が接続され、それぞれアルミニウム箔および銅箔の未塗工部を延長して、それぞれ陽極リード９および陰極リード１０を形成した。得られたリチウム二次電池の充電電圧は４．２Ｖであり、電気容量は５５ｍＡｈであった。
【００４７】
（３）電気化学素子の作製
図２および図３に示すように、一対のラミネートフィルム７ａ、７ｂ（縦：８０ｍｍ、横：５０ｍｍ）で、電気化学素体８として上記で作製したリチウム二次電池を挟み込み、ラミネートフィルム７ａ、７ｂ同士が重なり合う接着部１３の大部分を熱溶着させて、電気化学素体８をラミネートフィルム７ａ、７ｂ内に封入した。未接着部よりラミネートフィルム７ａ、７ｂで形成された空間部１４に電解液を注入した後、真空脱泡した。電解液には、エチレンカーボネイト（ＥＣ）、ジメチルカーボネイト（ＤＭＣ）、およびエチルメチルカーボネイト（ＥＭＣ）を体積比３：２：５で混合した混合溶媒に、有機電解質として六フッ化燐酸リチウム（ＬｉＰＦ6）を１．２モル・ｄｍ-3の濃度で溶解させたものを用いた。未接着部を接着して密封シールし、陽極端子１１および陰極端子１２を陽極リード９および陰極リード１０に設けられた穴部に通し、その部分に銀ペーストを塗布した後、乾燥させた。このとき、一対のラミネートフィルム７ａ、７ｂの陽極層２同士を陽極端子１１で接続し、陰極層５同士を陰極端子１２で接続した。
上記の電気化学素子の作製において、ラミネートフィルム７ａ、７ｂに上記で得られたラミネートフィルムａ〜ｅを用いて、電気化学素子Ａ〜Ｅ（縦：４０ｍｍ、横：５０ｍｍ）をそれぞれ作製した。
【００４８】
上記で得られた電気化学素子Ａ〜Ｅについて、以下の条件で保存試験を行った。
電気化学素子Ａ〜Ｅを、温度６０℃および湿度９０％の環境下で１日保存した。保存後、次の１日において電気化学素子を取り出し、３３ｍＡの電流値で定電流充電（上限電圧:４．２Ｖ）した後、放電（電流値：３３ｍＡ、終止電圧：３．０Ｖ）して、電流容量を測定した。このような工程を１０回繰り返した。
その測定結果を表１に示す。なお、表１中における各電気化学素子の電流容量は初期容量を１００とした指数で表した。
【００４９】
【表１】
2007116001.tif 000003
【００５０】
表１より、本発明のラミネートフィルムａ〜ｄを備えた電気化学素子Ａ〜Ｄでは容量低下が抑制され、保存特性が改善し、防湿性の向上および高容量化を両立することができることが確認できた。
【００５１】
《実施例５〜８および比較例２》
図２の電気化学素体８として電気二重層コンデンサを、以下のように作製した。
活性炭と、ＡＢと、カルボキシメチルセルロース（以下、ＣＭＣと表す）とを、活性炭：ＡＢ：ＣＭＣ＝８：１：１の重量比で混合した混合物を、水中に分散させてスラリーを得た。厚さ４０μｍのアルミニウム箔の片面に、このスラリーを塗工した後、乾燥させて、表面に炭素層（厚さ：５０μｍ、密度：０．５ｇ／ｃｍ3）を有する電極箔を得た。
セルロースからなるセパレータ（厚さ：１５μｍ）を介して２枚の電極箔を、炭素層とセパレータとが対向するように重ね合わせたものを、ポリイミドテープで固定した後、これを２個直列に接合して、電気二重層コンデンサ（縦：３０ｍｍ、横：３０ｍｍ、厚さ：０．４５ｍｍ）を作製した。
【００５２】
電極箔には、予めアルミニウム箔および銅箔が接続され、アルミニウム箔および銅箔の未塗工部を延長して、それぞれ陽極リード９および陰極リード１０を形成した。得られた電気二重層コンデンサは、耐電圧が５．５Ｖであり、容量が０．６３Ｆであった。
そして、電気化学素体にリチウム二次電池の代わりに、上記の電気二重層コンデンサを用いた以外は、実施例１と同様の方法により、ラミネートフィルムａ〜ｅを用いて電気化学素子Ｆ〜Ｊをそれぞれ作製した。
【００５３】
電気化学素子Ｆ〜Ｊについて、以下の条件で保存試験を行った。
電気化学素子に５．５Ｖの電圧を印加した状態で、温度６０℃および湿度９０％の環境下で、電気化学素子を１日保存し、その後１日間取り出し、静電容量を測定した。この工程を１０回繰り返した。
その測定結果を表２に示す。なお、表２中における各電気化学素子の静電容量は初期容量を１００とした指数で表した。
【００５４】
【表２】
2007116001.tif 000004
【００５５】
表２より、本発明のラミネートフィルムａ〜ｄを備えた電気化学素子Ｆ〜Ｉでは容量低下が抑制され、保存特性が改善し、防湿性の向上および高容量化を両立することができることが確認できた。
【産業上の利用可能性】
【００５６】
本発明のラミネートフィルムは優れた防水性を有し、電池や電気二重層コンデンサ等の電気化学素体の外装体として好適に用いられる。また、本発明のラミネートフィルムはコンデンサとしての機能を有しているため、例えば、携帯電話の電池とＡＣ／ＤＣコンバータとの間のコンデンサのような電気回路のコンデンサとしても使用可能である。
【図面の簡単な説明】
【００５７】
【図１】本発明の実施の形態におけるラミネートフィルムの一部を示す縦断面図である。
【図２】本発明の実施の形態における電気化学素子の縦断面図である。
【図３】図２の電気化学素子におけるＡ−Ａ’方向の正面図である。
【図４】本発明の実施の形態における電気化学素子の一部を示す分解斜視図である。
【図５】従来のアルミラミネートフィルムの一部を示す縦断面図である。
【符号の説明】
【００５８】
１  第１の樹脂層
２  陽極層
３  酸化皮膜層
４  固体電解質層
５  陰極層
６  第２の樹脂層
７、１７  ラミネートフィルム
８  電気化学素体
９  陽極リード
１０  陰極リード
１１  陽極端子
１２  陰極端子
１３  接着部
１４  空間部
１５  積層体
１６  電気化学素子
２２  アルミニウム箔
【図１】
2007116001.tif 000005
【図２】
2007116001.tif 000006
【図３】
2007116001.tif 000007
【図４】
2007116001.tif 000008
【図５】
2007116001.tif 000009